프로필렌 중합체 도 반결 정성 폴리올레핀 으로 사용 하 기 에 적당 할 수 있 다 . 한 특정 실시 태양 에서 , 반결 정성 프로필렌 기반 중합체 는 프로필렌 및 α - 올레핀 , 예 를 들 어 C 2 - C 20 α - 올레핀 또는 C 2 - C 12 α - 올레핀 의 공중 합체 를 포함 한다 . 특히 요망 되 는 α - 올레핀 공 단량체 는 에틸렌 , 1 - 부 텐 , 1 - 헥 센 및 1 - 옥 텐 이 다 . 이러 한 공중 합체 의 프로필렌 함량 은 약 60 몰 ％ 내지 약 99 . 5 몰 ％, 일부 실시 태양 에서 는 약 80 몰 ％ 내지 약 99 몰 ％, 일부 실시 태양 에서 는 약 85 몰 ％ 내지 약 98 몰 ％ 일 수 있 다 . 마찬가지 로 , α - 올레핀 함량 은 약 0 . 5 몰 ％ 내지 약 40 몰 ％, 일부 실시 태양 에서 는 약 1 몰 ％ 내지 약 20 몰 ％, 일부 실시 태양 에서 는 약 2 몰 ％ 내지 약 15 몰 ％ 의 범위 일 수 있 다 . 대표 적 으로 , α - 올레핀 공 단량체 의 분포 는 랜덤 하 고 , 프로필렌 공중 합체 를 형성 하 는 상이 한 분자량 분획 이 균일 하 다 . 본 발명 에 이용 되 는 프로필렌 기반 중합체 의 밀도 는 다양 할 수 있 지만 , 대표 적 으로 그것 은 약 0 . 91 g / ㎤ 이하 , 일부 실시 태양 에서 는 약 0 . 85 내지 약 0 . 88 g / ㎤, 일부 실시 태양 에서 는 약 0 . 85 g / ㎤ 내지 약 0 . 87 g / ㎤ 이 다 . 또 , 프로필렌 기반 중합체 의 용융 흐름 속도 는 생성 되 는 탄성 물질 의 성질 을 최적 화 하 는 어느 일정 범위 내 에서 선택 될 수 있 다 . 용융 흐름 속도 는 230 ℃ 에서 10 분 이내 에 2160 g 의 힘 을 받 을 때 압출 레 오 미터 오리피스 ( 직경 0 . 0825 인치 ) 를 통해 강제 로 통과 될 수 있 는 중합체 의 중량 ( g ) 이 다 . 일반 적 으로 말 해서 , 용융 흐름 속도 는 용융 가공 성 을 개선 하 기 에 충분히 높 지만 결합 성질 을 불리 하 게 방해 할 정도 로 높 지 않 다 . 따라서 , 본 발명 의 대부분 의 실시 태양 에서 , 프로필렌 기반 중합체 는 ASTM 시험 방법 D 1238 - E 에 따라서 측정 할 때 약 0 . 1 내지 약 10 g / 10 분 , 일부 실시 태양 에서 는 약 0 . 2 내지 약 5 g / 10 분 , 일부 실시 태양 에서 는 약 0 . 5 내지 약 4 g / 10 분 의 용융 흐름 지수 를 가진다 .